(57)【要約】【課題】  本発明の課題は、プラズマにさらされた後も平滑な面が維持できその結果、シリコンウェハ等の被吸着物に対するパーティクル汚染を抑制でき、かつ被吸着体の吸着、離脱特性の優れた静電チャックを提供することである。  【解決手段】  本発明では、アルミナが９９．４ｗｔ％以上、酸化チタンが０．２wt%より大きく０．６wｔ％以下、焼成体平均粒子径が２μｍ以下かつ体積抵抗率が室温において１０８〜１０1１Ωｃｍであることを特徴とする静電チャック用誘電体を備え、１００℃以下の低温で使用されることを特徴とする。【選択図】  図１
2006049356.tif 000002
【特許請求の範囲】
【請求項１】
アルミナが９９．４ｗｔ％以上、酸化チタンが０．２wt%より大きく０．６wｔ％以下、平均粒子径が２μｍ以下かつ体積抵抗率が室温において１０８〜１０1１Ωｃｍであることを特徴とする静電チャック用誘電体を備え、１００℃以下の低温で使用されることを特徴とする静電チャック。
【請求項２】
アルミナが９９．４ｗｔ％以上、酸化チタンが０．２wt%より大きく０．６wｔ％以下、平均粒子径が２μｍ以下、かさ密度が３．９７ｇ／ｃｍ３以上かつ体積抵抗率が室温において１０８〜１０1１Ωｃｍであることを特徴とする静電チャック用誘電体を備え、１００℃以下の低温で使用されることを特徴とする静電チャック。
【請求項３】
複数の凸部が形成され被吸着体を該凸部上面に載置する平滑な表面を有する誘電体から構成され、前記複数の凸部上面の合計の面積と前記誘電体表面の面積との比率が０．００１％以上０．５％未満でありかつ凸部の高さが５〜１５μｍであることを特徴とする請求項１または２のいずれかに記載の静電チャック。
【発明の詳細な説明】
【技術分野】
【０００１】
本発明は半導体ウエハおよびＦＰＤ用ガラス基板等の被吸着物を静電力で吸着固定する静電チャックに関する発明である。 
【背景技術】
【０００２】
従来の静電チャックセラミック誘電体は、その電気特性を制御することを目的として構成されていた（例えば、特許文献１参照。）。 
このような場合、プラズマ環境下にセラミック組織がさらされた場合、組織が侵食を受け表面粗さが悪くなりその結果、静電チャック表面とウェハ間の接触状態が変化することによる経時変化が生じたり、焼結体から粒子が脱粒しパーティクルとして発塵しＬＳＩの配線間ショートを引き起こすなどの原因となる場合があった。
【０００３】
また、粒子径が２μｍ以下、相対密度９９．９％であって耐プラズマ性を向上させたアルミナセラミック材料で静電チャックに適用した例もある（例えば、特許文献２参照。）。しかし、この場合も耐プラズマ性は良好であってもその電気物性に関しての記載がなく大きな吸着力が発現するいわゆるジョンセンッラーベック型静電チャックの基本的な機能を発揮させられない。
【０００４】
また、酸化チタンが０．１〜１ｗｔ％含有し、体積抵抗率を１００〜１０４Ωｃｍを示すアルミナセラミックが開示されている（例えば、特許文献３参照。）。しかし、この場合静電チャックとしての機能を発揮させるような電気特性を得ることができない。
【０００５】
また、アルミナセラミックに酸化チタンを０．５〜２ｗｔ％添加することにより誘電体の体積抵抗率を低くした静電チャックが開示されている。（例えば、特許文献４参照。）この場合、０．５ｗｔ％より低いと抵抗が下がらず、２ｗｔ％以上添加すると電流が流れすぎることが開示されている。さらに酸化チタンはアルミナセラミックスの粒界に析出することが開示されている。すなわち体積抵抗率を下げるには少なくとも０．５ｗｔ％以上の添加物が必要であり、被吸着物に対する不純物の混入に厳しい制約のある静電チャックとしては添加物の量が多い。
【０００６】
また、アルミナが９９％以上、平均粒子径が１〜３μｍであり、３００〜５００℃においてその体積抵抗率が１０８〜１０１１Ωｃｍとなるような静電チャックが開示されている。（例えば、特許文献５）しかし、それ以外の温度例えば100℃以下の比較的低温で使用される静電チャックに必要な誘電体の物性に関する記載はない。
【特許文献１】特許第３０８４８６９号公報
【特許文献２】特開平１０−２７９３４９号公報
【特許文献３】特開平２００４−１８２９６号公報
【特許文献４】特公平６−９７６７５号公報
【特許文献５】特開平１１−３１２７２９号公報
【発明の開示】
【発明が解決しようとする課題】
【０００７】
本発明は、プラズマにさらされた後も平滑な面が維持できその結果、シリコンウェハ等の被吸着物に対するパーティクル汚染を抑制でき、かつ被吸着体の吸着、離脱特性の優れた静電チャックを提供することである。
【課題を解決するための手段】
【０００８】
上記目的を達成するために請求項１に記載の発明のよれば、アルミナが９９．４ｗｔ％以上、酸化チタンが０．２wt%より大きく０．６wｔ％以下、平均粒子径が２μｍ以下かつ体積抵抗率が室温において１０８〜１０1１Ωｃｍであることを特徴とする静電チャック用誘電体を含み、１００℃以下の低温で使用されることを特徴とする静電チャックを開示した。その結果静電チャック誘電体の耐プラズマ性の向上と静電チャックの基本機能の高度な両立を可能とした。
【０００９】
体積抵抗率を１０８〜１０1１Ωｃｍにする必要があるのは、静電チャックの吸着力としてジョンセン・ラーベック効果を用いるためである。ジョンセン・ラーベック効果を用いることにより非常に大きな吸着力が発生しその結果として静電チャックの表面に凸部を設けることにより被吸着物との接触面積を吸着面の面積に対して１〜１０％と少なくすることができる。
【００１０】
更に、表面に設けた凸部の高さを５〜１５μｍにすることによって被接触部でも吸着力がはたらかせることができる。その結果凸部の面積を吸着面の面積に対して０．００１％以上０．５％未満にすることができる。被吸着物の温度は凸部の接触面積が小さくなるにつれ接触部を介して伝熱がなされるため、例え凸部の組織がプラズマによる侵食を受けてもその影響は小さくなる。従って、プラズマ耐性をあげることと、被吸着物との接触を極力少なくすることで結果的に経時変化の少ない静電チャックが実現できる。
【００１１】
また、上記の吸着力の応答特性をよくするためには以下の式の値を小さくする必要がある。  
ｔｓ=１．７３１×１０−１１×ρ（εｒ＋ｄ／ｈ）       （秒）
ここで、ｔｓは初期の吸着力を１００％としてそれが２％まで崩壊するまでの時間（秒）、ρは誘電層の体積抵抗率（Ωｍ）、εｒは誘電層の比誘電率、ｄは誘電層の厚み（ｍ）、ｈは凸部の高さ（ｍ）である。この式の値が０．００１から０．６でかつ凸部の高さが５〜１５μｍであれば凸部の面積を吸着面に対して０．００１〜０．５％にまですることができかつ吸着力の電圧印加、除荷に対する応答性の良い静電チャックとすることができる。
上記の式は図１の等価回路より解析的に計算し〔数１〕から〔数４〕を導出して得られるものである。ここでｑ１は電荷密度、Ｓは電極面積、Ｃは静電容量、Ｇはコンダクタンス、Ｖは印加電圧、ｔは時間（変数）、Ｔは電圧印加時間である。
【００１２】
【数１】
2006049356.tif 000003
【００１３】
【数２】
2006049356.tif 000004
【００１４】
【数３】
2006049356.tif 000005
【００１５】
【数４】
2006049356.tif 000006
【００１６】
請求項２に記載の発明によれば、アルミナが９９．４ｗｔ％以上、酸化チタンが０．２wt%より大きく０．６wｔ％以下、平均粒子径が２μｍ以下、かさ密度が３．９７ｇ／ｃｍ３以上かつ体積抵抗率が室温において１０８〜１０1１Ωｃｍであることを特徴とする静電チャック用誘電体を含み、１００℃以下の低温で使用されることを特徴とする静電チャックを開示した。その結果、この静電チャックはその組織の気孔率が少なく更に耐プラズマ性の向上と静電チャックの基本機能の高度な両立を可能とした。
【００１７】
請求項３に記載の発明によれば、複数の凸部が形成され被吸着体を該凸部上面に載置する平滑な表面を有する誘電体から構成され、前記複数の凸部上面の合計の面積と前記誘電体表面の面積との比率が０．００１％以上０．５％未満でありかつ凸部の高さが５〜１５μｍであることを特徴とする請求項１または２のいずれかに記載の静電チャックを開示した。その結果、被吸着物との接触部分のプラズマによる侵食による表面の荒れの影響による被吸着物への吸着状態の変化の影響を最小限にすることができる。このとき接触面積の比率が０．００１％以下になると凸部１ケあたりの寸法が微細になりすぎ加工が困難になる。また１％より大きくなると被吸着体と接触する凸部の面のプラズマに対する浸食の影響が無視できなくなってくる。
【発明の効果】
【００１８】
本発明によれば、プラズマにさらされた後も平滑な面が維持できその結果、シリコンウェハ等の被吸着物に対するパーティクル汚染を抑制でき、かつ被吸着体の吸着、離脱特性の優れた静電チャックを製作できるという効果がある。
【発明を実施するための最良の形態】
【００１９】
原料としてアルミナ、酸化チタン、その他遷移金属酸化物を表１に示す配合比で造粒した。アルミナは平均粒子径０．１μｍ、純度９９．９９％以上のものを準備した。酸化チタンは、純度９８％以上のものを用いた。
【００２０】
（スラリー調整、造粒、生加工）
上記原料を表１に示す配合比で混合粉砕し、アクリル系バインダーを添加、調整後スプレードライヤーで造粒し顆粒粉を作製した。顆粒粉はゴム型に詰めた後ＣＩＰ（圧力１ｔｏｎ／ｃｍ２）を実施してインゴットを作製し、その後所定の形状に加工し生成形体を作製した。混合にはイオン交換水等を用いなるべく不純物が混入しないようにした。
（焼成）
上記生加工体を窒素、水素ガス還元雰囲気下で焼成した。焼成温度は１１５０〜１３５０℃、焼成時間は１〜８時間とし、もっともかさ密度が高い条件を選択した。このとき脱脂のために加湿ガスを使用している。還元焼成を行うのは酸化チタンの非化学量論組成化をねらい、体積抵抗率の調節をねらうためである。
（ＨＩＰ処理）
さらにＨＩＰ処理をおこなった。ＨＩＰ条件はＡｒガス１５００気圧とし、温度は焼成温度と同一または３０℃下げた温度とした。
（物性測定）
上記ＨＩＰ処理により得られたものは焼成かさ密度、焼成体組織ＳＥＭ観察による平均粒子径測定、体積抵抗率測定、真空中での摩擦力測定、残留時間測定を行った。摩擦力測定および残留時間測定にはセラミックス誘電層の厚みを１ｍｍとした。吸着電圧は２００Ｖ印加とし、さらに残留時間測定には１分間電圧印可後に電源をオフし、残留する摩擦力の減衰を測定した。被吸着物はシリコンウェハミラー面とした。残留時間は電源オフ後摩擦力が２％にまで減衰する時間を残留時間とした。
また、実際にプラズマを照射しセラミックスの表面粗さ（中心線平均粗さＲａ）変化を測定した。初期状態では表面粗さはＲａ０．０５μｍ以下にした。プラズマはリアクティブイオンエッチング装置、エッチングガスはＣＦ４＋Ｏ２で１０００Ｗ、５時間プラズマ放電させた。
また、サンプルの一部につき静電チャックの実用的な吸着力の評価として吸着している被吸着体との間にＨｅガスの圧力を負荷して被吸着体がはがれるときの圧力（POPOFF吸着力）を記録した。このときの吸着電圧は１０００Ｖである。
（比較品）
また比較のため従来の製法によるアルミナセラミックスを例示した。その配合は比較品１が平均粒子径０．５μｍのアルミナ９８ｗｔ％、酸化チタン２ｗｔ％、比較品２がアルミナ９９ｗｔ％、酸化チタン１ｗｔ％で、焼成温度は１５８０℃である。尚、比較品１の表面粗さは初期状態でＲａ０．２３μｍであった。比較品２の表面粗さは初期状態でＲａ０．２μｍであった。比較品はHIP処理はしていない。
【００２１】
上記試験の結果を表１、表２に示す。焼成温度をコントロールすれば酸化チタン０．２ｗｔ％より大きく、０．６ｗｔ％以下の添加量で平均粒子径が２μｍ以下の組織となりかつ静電チャックとして機能する体積抵抗率が得られることがわかった。従来、粒子径が５０μｍ以上ある場合に添加していた量に比べ非常に少ない添加量で同等の効果が得られることがわかった。これは粒子径が小さくなると酸化チタンのアルミナへの固溶が進みやすくなったためと解釈した。焼結体粒子径が小さくなれば酸化チタンの添加量を少なくでき、その結果、シリコンウェハ等に対するケミカル汚染も従来に比べ格段に抑制することができたと考えられた。
【００２２】
【表１】
2006049356.tif 000007
【００２３】
【表２】
2006049356.tif 000008
電気特性の評価の結果、酸化チタン単独または酸化チタン＋遷移金属酸化物の添加割合によって１０８〜１０１６Ωｃｍの広範囲で制御できることがわかった。
【００２４】
静電チャック用の誘電体に要求される電気特性は、静電チャックを使用する温度において体積抵抗率が１０８〜１０１１Ωｃｍが望ましい。下限値の１０８Ωｃｍ未満ではウェハへ流れ込む電流が過大になりすぎデバイスの損傷のおそれがあり、上限値の１０１１Ωｃｍより大きいと、ウェハの吸着、脱離の電圧印加に対するレスポンスが低下する。
例えば１００℃以下のプロセスエッチングのようなプロセスでは下限値が１０９〜１０１１Ωｃｍ程度であることが望ましい。
【００２５】
酸化チタンが０．６ｗｔ％より多いと体積抵抗率が１０８Ωｃｍ未満となり、ウェハへ流れ込む電流が過大になりすぎデバイスの損傷のおそれがある。また、０．２ｗｔ％以下だと酸化チタン添加による体積抵抗率の低下の効果が小さくなる。
【００２６】
耐プラズマ性はプラズマ中のイオンのエネルギーが過大であればどのような物質であってもエッチングされてしまうため表面粗さの変化で評価した。
その結果、本発明によるセラミック誘電体は表面粗さの変化が従来のものに比べ顕著に小さかった。このことは発塵するパーティクルの大きさが小さいことと推定された。
【００２７】
複数の凸部が形成され被吸着体を該凸部上面に載置する平滑な表面を有し、体積抵抗率が１０９．３Ωｃｍである静電チャック用誘電体を含む静電チャックの凸部上面の合計の面積と前記誘電体表面の面積との比率が０．０８９％である静電チャックを作製した。このとき表面にはφ０．２５ｍｍの凸部を一辺が８ｍｍの正三角形の各頂点に連続して配置している。凸部の高さは１０μｍである。
【００２８】
その結果、プラズマ照射後の表面粗さの変化が少なかったことおよび、被吸着物との接触面積が非常に少ないことが重畳し、被吸着物であるシリコンウェハのプロセス時の温度変化の経時変化がきわめて少なくすることができた。
【００２９】
POPOFF吸着力は全てのサンプルにおいて１００ｔｏｒｒ以上を記録した。すなわちシリコンウェハ等の被吸着体を吸着するには十分に実用的な力が得られていることがわかった。
【図面の簡単な説明】
【００３０】
【図１】本発明によって作製された静電チャックを表す図である。
【図２】本発明によって作製された静電チャックの等価回路を表す図である。
【図３】本発明によって作製された静電チャックの表面パターンの拡大図である。
【符号の説明】
【００３１】
１…凸部
２…凸部底面
３…ガス供給孔
４…リング状凸部（シールリング）
５…凹部（ガス拡散用溝）
６…電極
７…誘電層
８…被吸着体
９…電気的接続手段
１０…基盤
１１…電源
【図１】
2006049356.tif 000009
【図２】
2006049356.tif 000010
【図３】
2006049356.tif 000011